(57)【要約】【課題】施工が容易で、調湿作用を有し、貼付用壁紙と同様の質感を有する壁面塗装材、壁面塗装方法、新規な壁紙および壁材を提供する。【解決手段】壁面塗装材が７０乃至８５重量％の水不溶性繊維素と、１５乃至３０重量％の接着剤との混合物から成る。水不溶性繊維素はセルロースから成り、接着剤はデンプン糊、コンニャク糊およびにかわの１種または２種以上と、セルロースエーテルとから成る。壁面基材の表面に下塗り剤を塗布した後、下塗り剤の上に壁面塗装材を塗布する。あるいは、壁面塗装材を壁面基材の表面に塗布して乾燥させた後、塗装面を粒材が表れるまで研削する。【選択図】なし【特許請求の範囲】
【請求項１】
水不溶性繊維素と接着剤との混合物から成ることを、特徴とする壁面塗装材。
【請求項２】
７０乃至８５重量％の水不溶性繊維素と、１５乃至３０重量％の接着剤との混合物から成ることを、特徴とする壁面塗装材。
【請求項３】
前記水不溶性繊維素はセルロースから成り、前記接着剤はデンプン糊、コンニャク糊およびにかわの１種または２種以上と、セルロースエーテルとから成ることを特徴とする請求項１記載の壁面塗装材。
【請求項４】
さらに竹酢液を含むことを、特徴とする請求項１，２または３記載の壁面塗装材。
【請求項５】
さらに防腐剤および顔料を含むことを、特徴とする請求項１，２，３または４記載の壁面塗装材。
【請求項６】
さらに粒材を含むことを、特徴とする請求項５記載の壁面塗装材。
【請求項７】
壁面基材の表面に下塗り剤を塗布した後、前記下塗り剤の上に請求項１，２，３，４，５または６記載の壁面塗装材を塗布することを、特徴とする壁面塗装方法。
【請求項８】
請求項６記載の壁面塗装材を壁面基材の表面に塗布して乾燥させた後、塗装面を前記粒材が表れるまで研削することを、特徴とする壁面塗装方法。
【請求項９】
請求項６記載の壁面塗装材を壁面基材の表面に塗布して乾燥させた後、塗装面に前記粒材が表れるようクリア塗料を塗布することを、特徴とする壁面塗装方法。
【請求項１０】
請求項１，２，３，４，５または６記載の壁面塗装材をシート状にして乾燥させて成ることを、特徴とする壁紙。
【請求項１１】
請求項１，２，３，４，５または６記載の壁面塗装材を壁面基材の表面に塗布して乾燥させて成ることを、特徴とする壁材。
【発明の詳細な説明】
【技術分野】
【０００１】
本発明は、壁面塗装材、壁面塗装方法、壁紙および壁材に関する。
【背景技術】
【０００２】
従来、室内の壁装材としては、様々なものがあるが、ビニルクロスが主流となっている。これは、ビニルクロスは安価であり、施工も容易で作業効率がよいためである。しかし、ビニルクロスは、湿気の吸収や放出ができないため、室内の調湿を行うことができない。このため、室内環境の調整を考慮した壁紙が提案されている（例えば、特許文献１参照）。
また、従来、木粉に糊剤、防腐剤などを混合して成る壁面塗装材が知られている（例えば、特許文献２参照）。
【０００３】
【特許文献１】特開２０００−３２８４９９号公報
【特許文献２】特開２００５−２００５０８号公報
【発明の開示】
【発明が解決しようとする課題】
【０００４】
しかしながら、特許文献１に記載のような従来の壁紙は、壁面に貼り付けるときにしわになったり、破れたりしやすく、施工が困難であるという課題があった。このため、施工するのにかなりの熟練を要し、熟練した職人でも失敗することがあった。
また、特許文献２に記載のような従来の壁面塗装材では、木質の壁面となり、張付用壁外と同様の質感が得られないという課題があった。
【０００５】
本発明は、このような課題に着目してなされたもので、施工が容易で、調湿作用を有し、貼付用壁紙と同様の質感を有する壁面塗装材、壁面塗装方法、新規な壁紙および壁材を提供することを目的としている。
【課題を解決するための手段】
【０００６】
上記目的を達成するために、本発明に係る壁面塗装材は、水不溶性繊維素と接着剤との混合物から成ることを、特徴とする。特に、本発明に係る壁面塗装材は、７０乃至８５重量％の水不溶性繊維素と、１５乃至３０重量％の接着剤との混合物から成ることが好ましい。
【０００７】
水不溶性繊維素はセルロースから成り、接着剤はデンプン糊、コンニャク糊およびにかわの１種または２種以上と、セルロースエーテルとから成ることが好ましい。
本発明に係る壁面塗装材は、等重量乃至２倍重量の水と混合されることが好ましい。
【０００８】
本発明に係る壁面塗装材は、室内の壁面等の壁面基材の表面を塗装するのに使用される。水不溶性繊維素を含むため、乾燥すると紙状になり、湿気を吸収・放出する調湿作用を有する。このため、室内の壁に使用されると、室内の空気を調湿し、室内環境を良好に保つことができる。さらに、本発明に係る壁面塗装材は、好ましくは断熱効果、防音効果、防露効果を有する。本発明に係る壁面塗装材は、刷毛やコテ、ローラー、吹き付けなどにより壁面基材の表面に塗布することができ、貼付用壁紙のように熟練を必要とせず、容易に施工することができる。また、貼付用壁紙と異なり、塗装後に継ぎ目がなく、曲面でも塗装が容易である。
【０００９】
水不溶性繊維素には、粉末状、綿状、微小断片状など、種々の形態のものを用いることができるが、粉末状の食用の食物繊維が好ましい。水不溶性繊維素は、天然の植物性繊維から成ることが好ましいが、合成繊維から成ってもよい。
また、水不溶性繊維素には、古紙を原料とした再生繊維を用いてもよい。水不溶性繊維素は、乾燥状態でも湿潤状態でもよい。なお、本明細書中で、水不溶性繊維素の重量部は乾燥状態の重量部である。
接着剤には、デンプン糊またはコンニャク糊の代わりに他の糊剤を用いてもよいが、天然由来のものが好ましい。また、セルロースエーテルの代わりに他の増粘剤を用いてもよい。
【００１０】
接着剤は、安息香酸等の防腐剤、ベンガラや食紅等の顔料を含むことが好ましい。防腐剤には、防カビ効果を有するものが好ましい。顔料は、天然由来のものが好ましい。本発明に係る壁面塗装材は、顔料の種類によりさまざまな色にすることができる。このため、壁面などの壁面基材の表面をさまざまな色に塗装することができる。また、重ね塗りや塗り分けが可能である。このため、ビニルクロスのように剥がして張り替える必要がなく、部屋の模様替えが容易である。また、張替えと異なり、廃棄物も発生しない。接着剤の材料は、工業用材料でよいが、食品用材料が好ましい。接着剤の材料には、廃棄したとき環境を汚染しにくい天然由来のものを用いることが好ましい。
【００１１】
本発明に係る壁面塗装材は、接着剤ににかわと糊剤と増粘剤と防腐剤と顔料とを用いる場合、水不溶性繊維素７０乃至８５重量部、にかわ５乃至１０重量部、糊剤２乃至８重量部、増粘剤１乃至６重量部、防腐剤１乃至６重量部、顔料１乃至５重量部から成ることが好ましい。この場合、１００乃至５０００重量部の水を用いることが好ましい。なお、壁面基材の材質の違いにより、吸水加減や壁面塗装材の付着度合いが異なるため、壁面基材の材質に応じて水の量を調節することが好ましい。防腐剤の量も、季節によるカビなどの発生状況に対応するため、施工する季節により調節することが好ましい。
【００１２】
本発明に係る壁面塗装材は、竹酢液を含んでいてもよい。この場合、竹酢液の消臭効果により、接着剤等の臭いを抑えることができる。また、施工後も消臭効果を保つことができる。竹酢液の防虫効果により、接着剤に食品用材料を使用した場合にも防虫効果を発揮することができる。竹酢液は、接着剤に対し、０．１乃至３重量％の範囲で含めることが好ましい。
【００１３】
本発明に係る壁面塗装材は、さらに粒材を含んでもよい。この場合、塗装面に粒材の凹凸が表れるため、塗装面の立体的な模様や変化を楽しむことができる。湿気を含むと粒材が浮き出るため、湿度の状態を知ることができるとともに、風合いを楽しむこともできる。粒材は、例えばセラミックや粘土、ゼオライトなどから成る。粒材には、直径０．０５ミリ乃至３ミリのものが好ましい。粒材は、接着剤に対し、１乃至３０重量％の範囲で含めることができる。接着剤に顔料を含む場合、粒材は顔料と異なる色であることが好ましい。
【００１４】
粒材を含む場合、本発明に係る壁面塗装方法では、この壁面塗装材を壁面基材の表面に塗布して乾燥させた後、塗装面を前記粒材が表れるまで研削することが好ましい。研削により塗装面に粒材が表れるため、塗装面の模様を変えることができる。室内の壁面に塗装された壁面塗装材を研削することにより、塗装した壁面の汚れ等を落とすとともに、壁面の模様替えをすることができる。粒材が表れるまでの研削は、粒材が透けて見える程度が好ましいが、粒材を露出させてもよい。
粒材を含む場合、本発明に係る壁面塗装方法では、この壁面塗装材を壁面基材の表面に塗布して乾燥させた後、塗装面に前記粒材が表れるようクリア塗料を塗布してもよい。クリア塗料の塗布により、粒材が透けて見えるようになる。これにより、塗装面の立体的な模様や変化とともに、粒材による模様を楽しむことができる。
本発明において、壁面塗装材の乾燥は、自然乾燥でも、風による強制乾燥でもよい。
【００１５】
本発明に係る壁面塗装材の施工方法は、壁面基材の表面に下塗り剤を塗布した後、前記下塗り剤の上に本発明に係る壁面塗装材を塗布することを、特徴とする。
本発明に係る壁面塗装材の施工方法は、壁面基材が木材のほか、モルタル、コンクリート、金属、ガラス、プラスチック類などの場合でも可能である。金属やガラス、プラスチック類などのように表面が滑りやすい材質の場合には、滑りを防ぐ下塗り剤を塗ることにより、壁面塗装材の剥離を防止することができる。また、木材やモルタルなどの場合には、下塗り剤を塗ることにより、表面からアクが出るのを防止することができる。なお、紙類や石膏ボードなどの表面には、下塗り剤を使用することなく、壁面塗装材を塗布することができる。本発明に係る壁面塗装材の施工方法を施工する際、壁面塗装材の塗布する厚さは適宜、調節することができる。
【００１６】
本発明に係る壁紙は、本発明に係る壁面塗装材をシート状にして乾燥させて成ることを、特徴とする。本発明に係る壁紙は、壁面塗装材が乾燥して紙状になり、通常の貼付用壁紙として使用することができる。
本発明に係る壁材は、本発明に係る壁面塗装材を壁面基材の表面に塗布して乾燥させて成ることを、特徴とする。本発明に係る壁材は、調湿作用を有し、貼付用壁紙と同様の質感を有する。本発明に係る壁材は、好ましくは断熱効果、防音効果、防露効果を有する。
【発明の効果】
【００１７】
本発明によれば、施工が容易で、調湿作用を有し、貼付用壁紙と同様の質感を有する壁面塗装材、壁面塗装方法、新規な壁紙および壁材を提供することができる。
【発明を実施するための最良の形態】
【００１８】
以下、本発明の実施の形態について説明する。
第１の本発明の実施の形態の壁面塗装材は、水不溶性繊維素と接着剤との混合物から成る。一例では、水４０００乃至５０００重量部と、粉末状の水不溶性繊維素８０重量部と、デンプン糊４重量部と、増粘剤２．５重量部と、防腐剤２．５重量部と、にかわ８重量部と、顔料３重量部とを含んでいる。
【００１９】
水不溶性繊維素には、食品添加物として市販されているものを用いることができる。増粘剤は、セルロースエーテルから成る。防腐剤は、防カビ効果を有する安息香酸から成る。顔料は、ベンガラから成る。
【００２０】
第１の本発明の実施の形態の壁面塗装材は、一例として以下の方法で製造することができる。まず、にかわ８重量部に対して水を２０００重量部加え、煮沸して混合し、４％濃度の混合液を作成する。この混合液に、粉末状の水不溶性繊維素８０重量部とデンプン糊４重量部と増粘剤２．５重量部と防腐剤２．５重量部と顔料３重量部とを加えて撹拌した後、さらに水を２０００乃至３０００重量部加えて希釈する。このとき、壁面基材の材質の違いにより、吸水加減や付着度合いが異なるため、壁面基材の材質に応じて希釈用の水の量を調節する。こうして、第１の本発明の実施の形態の壁面塗装材を製造することができる。
【００２１】
第１の本発明の実施の形態の壁面塗装材は、室内の壁面等の壁面基材の表面を塗装するのに使用される。壁面基材には、例えば、石膏ボード、紙類、板材、木材、モルタル、コンクリート、レンガ、木質パネル、金属、ガラス、プラスチック類などを用いることができ、その表面に塗装することができる。壁面基材が金属やガラス、プラスチック類などのように表面が滑りやすい材質の場合には、壁面基材の表面に、滑りを防ぐ下塗り剤を塗った後、下塗り剤の上に壁面塗装材を塗装する。これにより、壁面塗装材の剥離を防止することができる。また、壁面基材が木やモルタルなどの場合にも、下塗り剤を塗ることにより、表面からアクが出るのを防止することができる。壁面基材が紙類や石膏ボードなどの場合には、表面に下塗り剤を使用することなく、壁面塗装材を塗装することができる。
【００２２】
第１の本発明の実施の形態の壁面塗装材は、刷毛やコテ、ローラー、吹き付けなどにより壁面基材の表面に塗装することができ、貼付用壁紙のように熟練を必要とせず、容易に施工することができる。また、塗装後にクロスのような継ぎ目がなく、曲面でもきれいに塗装することができる。水不溶性繊維素を含むため、乾燥すると紙状になり、調湿作用により湿気の吸収・放出をすることができる。このため、室内の壁に使用されると、室内の調湿を行って、室内環境を良好に保つことができる。また、断熱効果、防音効果、防露効果を有し、紙の持つ風合いや、やさしさを提供することができる。
【００２３】
種々の顔料を使用することにより、さまざまな色に仕上げることができる。このため、壁面などの壁面基材の表面をさまざまな色で塗装することができる。また、重ね塗りや塗り分けが可能である。このため、ビニルクロスのように剥がして張り替える必要がなく、部屋の模様替えが容易であり、廃棄物も発生しない。素材を天然のものにすることにより、最終的に廃棄するときに、全てを土に帰すことができ、ビニルクロスのように環境に負荷を与えることなく廃棄することができ、環境にやさしい。
【００２４】
なお、季節によるカビなどの発生に対応するため、施工する季節により防腐剤の量を調節するのが好ましい。例えば、梅雨時期に施工する場合、防腐剤の量を倍の５重量部にするなどして、調節するとよい。
【００２５】
第１の本発明の実施の形態の壁面塗装材をシート状にして乾燥させ、壁紙を製造してもよい。この場合、壁面塗装材が乾燥して紙状になるため、通常の貼付用壁紙として使用することができる。
【００２６】
また、希釈する水に竹酢液を含んでいてもよい。竹酢液は、例えば、水１０００重量部に対して３重量部の割合で入れる。この場合、竹酢液の消臭効果により、接着剤等の臭いを抑えることができる。また、施工後の消臭効果が得られる。このため、室内の壁面に使用されると、室内を消臭することもできる。竹酢液の防虫効果により、接着剤等に食品用の素材を使用した場合に防虫効果が得られる。
【００２７】
次に、第２の本発明の実施の形態の壁面塗装材は、第１の本発明の実施の形態の壁面塗装材に、着色された粒材を含んで成っている。着色された粒材を作成する方法として、液状の接着剤の中に顔料を入れ、その中にセラミックや粘土、ゼオライトなどの粒を入れて攪拌する方法や、天然植物油や天然蜜蝋等をベースにした天然塗料の中に、粒を入れて攪拌する方法がある。いずれの方法であっても、天然素材から成るため、環境に負荷を与えることなく廃棄することができ、環境にやさしい。
【００２８】
第２の本発明の実施の形態の壁面塗装材は、壁面基材に塗装したとき、塗装面に粒材の凹凸が表れるため、塗装面の立体的な模様や変化を楽しむことができる。湿気を含むと粒材の色が浮き出すため、湿度の状態を把握することができるとともに、色の変化を楽しむこともできる。
【００２９】
壁面塗装材を壁面基材の表面に塗装して乾燥させた後、乾燥した塗装面をサンドペーパーなどで粒材の色が表れるまで研削してもよい。この場合、研削により塗装面に粒材の色が表れるため、塗装面の色の模様を変えることができる。室内の壁面の壁面塗装材を研削することにより、塗装した壁面の汚れ等を落とすとともに、壁面の模様替えをすることができる。また、壁面塗装材を壁面基材の表面に塗装して乾燥させた後、研削せずに、乾燥した塗装面にクリア塗料を塗装してもよい。これにより、塗装面に粒材が透けて浮き出るため、塗装面の立体的な模様や変化とともに、粒材の模様を楽しむことができる。
【００３０】
なお、従来の壁材と、第１および第２の本発明の実施の形態の壁面塗装材とについて、燃えた場合や廃棄する場合の環境に与える影響や、価格を比較して、表１に示す。従来の壁装材として、ビニルクロス、珪藻土類の壁材、塗料、貼付用壁紙、および布クロスを示している。また、表１中では、第１および第２の本発明の実施の形態の壁面塗装材は、どちらも同じ評価となるため、「本壁面塗装材」として一つにまとめている。
【００３１】
【表１】
2008201997.tif 000002
【００３２】
表１に示すように、ビニルクロスや塗料は、価格が安いが、燃えた場合や廃棄の場合に環境に与える影響が大きい。また、珪藻土類の壁材や貼付用壁紙、布クロスは、燃えた場合や廃棄の場合に環境に与える影響がほとんどないが、価格が高い。これに対し、第１および第２の本発明の実施の形態の壁面塗装材は、燃えた場合や廃棄の場合に環境に与える影響がほとんどなく、かつ、価格が安い。このように、第１および第２の本発明の実施の形態の壁面塗装材は、環境面および価格面の双方に優れた、従来にはないタイプの壁装材である。
【実施例】
【００３３】
にかわ８重量部に対して水を２０００重量部加え、煮沸して混合し、４％濃度の混合液を作成した。この混合液に、粉末状の食用セルロース８０重量部と、デンプン糊４重量部と、セルロースエーテル２．５重量部と、安息香酸ナトリウム２．５重量部と、ベンガラ３重量部と、直径約１ミリのゼオライトの粒材１０重量部とを加えて電動攪拌機で撹拌した後、さらに水を２０００乃至３０００重量部加えて希釈し、十分に混合した。
こうして製造した壁面塗装材を板壁の表面に約１．５乃至２ミリの厚さで、刷毛を用いて塗布した。壁面塗装材を自然乾燥させた後、乾燥した塗装面をサンドペーパーで粒材が透けて見えるまで研削した。
これにより得られた壁材は、調湿作用を有し、貼付用壁紙と同様の質感を有していた。また、断熱効果、防音効果、防露効果を有していた。